(57)【特許請求の範囲】
【請求項１】
粘土鉱物が分散して成る溶液Ａと、無機酸と化合して有機イオンを形成する有機化合物および無機酸から成る溶液Ｂとから成る混合液のｐＨが、有機化合物のｐＫａよりも低くなるように、溶液ＡのｐＨおよび溶液ＢのｐＨを制御した後に、該混合液を乾燥することを特徴とする粘土鉱物有機複合体の製造方法。
【請求項２】
粘土鉱物が分散して成る溶液Ａと、無機酸と化合して有機イオンを形成する有機化合物および無機酸から成る溶液Ｂを１：０．１〜１０の体積比で混合することを特徴とする請求項１に記載の粘土鉱物有機複合体の製造方法。
【請求項３】
粘土鉱物が分散して成る溶液Ａと、無機酸と化合して有機イオンを形成する有機化合物および無機酸から成る溶液Ｂの混合を１分間以内に行うことを特徴とする請求項１〜２に記載の粘土鉱物有機複合体の製造方法。
【発明の詳細な説明】
【０００１】
【発明の属する技術分野】
本発明は、電子材料、医療材料、エネルギー関連材料や環境関連材料、あるいは合成用触媒などの分野で有用な、粘土鉱物と有機化合物をハイブリッド化させた粘土鉱物有機複合体、特に、イオン化し得る有機化合物に係る粘土鉱物有機複合体の製造方法に関する。
【０００２】
【従来の技術】
粘土鉱物を有機物処理して、結晶層間に有機分子や有機イオンを導入することにより、粘土鉱物有機複合体が合成される。有機化合物がイオン化し得る場合、一般に、これを無機酸と化合させて有機イオンとなし、この有機イオンを溶解した溶液を粘土鉱物を分散させた溶液に加えることにより合成される。
【０００３】
有機イオンを導入するには、通常、粘土鉱物の分散液に有機イオンを溶解させた溶液を滴下して攪拌するなどの方法が行われている。粘土鉱物の分散液のｐＨは、粘土鉱物の特性上、十分に低くできないので、加えられた有機イオンは一部が有機分子に戻ってしまう。さらに、粘土鉱物の分散液では、大部分の粘土鉱物は微細な粒子にまで剥離しているが、一部は、粗大な塊として残留している。それらのため、結晶層間の無機イオンと交換する有機イオンが実質的に減少し、さらに、結晶層間の有機イオンの配列も乱れるため、十分な機能を発現する粘土鉱物有機複合体が得られないという問題があった。
【０００４】
【発明が解決しようとする課題】
従来の製造方法で生じる前記問題点を解決するため、有機イオンが粘土鉱物の結晶層間へ十分に導入され、かつ、該有機イオンの配列の乱れが少ない粘土鉱物有機複合体の製造方法が求められていた。
【０００５】
【課題を解決するための手段】
本発明者らは、鋭意、検討を重ねた結果、粘土鉱物が分散して成る溶液Ａと、イオン化し得る有機化合物および無機酸とから成る溶液Ｂの混合に際し、溶液Ａおよび溶液ＢのｐＨを調整し、溶液Ａと溶液Ｂの体積比を調整し、あるいは、混合に要する時間を調整したものを、固形分を分離して乾燥することにより、粘土鉱物の結晶層間に有機イオンを十分に導入し、かつ、有機イオンの配列の乱れを抑えることができることを見出した。
【０００６】
以下、本発明を詳細に説明する。
【０００７】
粘土鉱物は微細な粒子であり、粘土鉱物の種類により、種々の形状と大きさを有している。例えば、粘土鉱物の一つであるスメクタイト属は、モンモリロナイト、ヘクトライト、サポナイト、バイデライト、スチブンサイトなどが例示され、その形状は薄片状で、大きさは０．１μｍ  ×  ０．１μｍ  ×  ０．００１μｍないし１μｍ  ×  １μｍ  ×  ０．００１μｍである。通常の粘土鉱物の塊は、この粒子の凝集体から成っている。粘土鉱物が水膨潤性を有している場合、この粘土鉱物を水性溶媒に分散させると、大部分はこの微細な粒子にまで剥離するが、一部は微細な粒子の凝集体、すなわち塊の状態で残留する。
【０００８】
粘土鉱物は、一般に、結晶層間に生じる電荷を補うかたちで、結晶層間にＨ+，Ｎａ+，Ｋ+などの無機陽イオンを持っている。イオン化し得る有機化合物と無機酸は化合して有機イオンを形成し、この有機イオンが結晶層間の無機陽イオンとイオン交換して結晶層間に導入され、粘土鉱物有機複合体を形成する。
【０００９】
イオン化し得る有機化合物とは、無機酸と化合して有機イオンを形成する化合物であり、例えば、ピリジンなどのアミン化合物を例示することができるが、この限りではない。ここで用いる無機酸としては、塩酸、硝酸または硫酸を例示できるが、この限りではない。
【００１０】
粘土鉱物が分散している溶液と、イオン化し得る有機化合物および無機酸から成る溶液を混合すると、生成した有機イオンが粘土鉱物の結晶層間に無機陽イオンと入れ代わって入り、粘土鉱物有機複合体を形成する。この反応は平衡反応であり、溶媒中の有機イオン濃度が高い程、結晶層間に導入される有機イオンの量は多くなる。
【００１１】
通常の方法、例えば、単に粘土鉱物が分散している溶液に、有機イオンを含有する溶液を滴下攪拌して混合するなどの方法では、粘土鉱物の粒子と接触する溶液における有機イオンの濃度を高くできない。これは、実質的に大量に存在する粘土鉱物が分散している溶液と、実質的に少量の有機イオンを含有する溶液の混合による、実質的な有機イオン濃度の低下が原因の一つと成っている。さらに、粘土鉱物が分散している溶液は、通常はアルカリ性になっており、有機イオンは中性の有機分子に戻ってしまうので、粘土鉱物の結晶層間の無機陽イオンと入れ代わるのが容易でなくなる。これを回避するために、粘土鉱物が分散している溶液は、酸などを加えてｐＨを下げて、酸性にして用いるなどの方法があるが、ｐＨが低いと粘土鉱物から無機イオンが溶出して結晶構造が崩壊するので、ｐＨを十分に低くできない。また、有機イオンを含有する溶液に、粘土鉱物が分散している溶液を滴下攪拌して混合するなどの方法は、粘土鉱物の粒子が実質的に大量の酸性溶媒と接触することになり、粘土鉱物から無機イオンが溶出して結晶構造が崩壊するので好ましくない。
【００１２】
そこで、粘土鉱物の粒子と接触する溶液における有機イオンの濃度を高め、かつ、粘土鉱物の結晶構造の崩壊を回避する方法として、以下に述べる方法が有効であることが新たに判明した。
【００１３】
第一に、粘土鉱物が分散している溶液Ａと、有機イオンを含有する溶液Ｂとの混合液における実質的なｐＨを、該有機化合物のｐＫａよりも低くなるように制御すれば十分であることを見出した。
【００１４】
ここでいうｐＫａとは、有機化合物と有機イオンの平衡分配定数で、下記に示す式で与えられる。
【００１５】
ｐＫａ＝ｌｏｇ（（有機イオン濃度）／（（有機化合物濃度）×（水素イオン濃度）））
このｐＫａの値は、種々の有機化合物ごとに決まる値である。例えば、有機化合物がピリジンの場合は５．０である。
【００１６】
ここでいう実質的なｐＨとは、該混合液を通常のｐＨ計で測定することにより得られる値である。該混合液は、溶液Ａに近い状態の部分と溶液Ｂに近い状態の部分が微細に混合した状態を呈しており、実測されるｐＨの値は、この混合状態で測定した実質的な値である。
【００１７】
第二に、粘土鉱物が分散している溶液Ａと有機イオンを含有する溶液Ｂとを、特定の割合で、実質的に短い時間で混合することが有効であることを見出した。
【００１８】
ここでいう混合とは、この混合液中に、溶液Ａに近い状態の部分と溶液Ｂに近い状態の部分が微細に混合した状態が形成されて、粘土鉱物の粒子が溶液Ｂに近い状態の溶液に接触できることを意味する。この混合では、粘土鉱物の接触する溶液における水性溶媒の量の増加が抑えられ、さらに、ｐＨの上昇も抑えられるので、有機イオン濃度の低下が抑えられる。そのため、粘土鉱物の結晶層間へ有機イオンが十分に導入されるものと考えられる。
【００１９】
溶液Ａと溶液Ｂの混合は、１：０．１〜１０の体積比で行うことが好ましく、さらに好ましくは１：０．９〜１．１の体積比である。しかしながら、混合液中に、溶液Ａに近い状態の部分と溶液Ｂに近い状態の部分が微細に混合した状態が形成される体積比であればこの限りではない。
【００２０】
実質的に短い時間とは、１分間以内、好ましくは１０秒以内を意味する。しかしながら、混合液中に、溶液Ａに近い状態の部分と溶液Ｂに近い状態の部分が微細に混合した状態が形成される時間内であればこの限りではない。
【００２１】
溶液Ａと溶液Ｂから成る混合液から固形分を分離した後、好ましくはこの固形分をアルコール系溶媒で洗浄した後、乾燥される。しかしながら、乾燥する方法は限定されない。
【００２２】
以上の製造方法で、粘土鉱物の結晶層間において、有機イオンの含有率が高く、かつ、該有機イオンの配列の乱れが少なく、十分な機能を発現する粘土鉱物有機複合体が得られる。
【００２３】
結晶層間における有機イオンの配列の乱れと結晶構造の崩壊の程度は、粉末Ｘ線回折の００１ピークの半値幅から評価できる。該半値幅は、一般に、結晶構造の不整化や粒子径の減少で大きくなることが知られている。結晶層間の有機イオンの配列が乱れ、結晶構造に不整化が発生すると、該半値幅は大きくなる。さらに、結晶構造の崩壊による粒子径の減少によっても該半値幅は大きくなる。
【００２４】
【実施例】
以下、本発明を実施例をもってさらに詳細に説明するが、本発明はこれらに限定されるものではない。
【００２５】
実施例１
ヘクトライト（商品名  ラポナイトＲＤ，日本シリカ製）１５ｇを純水４８５ｇに添加し、攪拌して溶液を調製した。次に、純水３００ｇに２規定の塩酸１３．４ｃｃを添加して攪拌し、これにピリジン２ｇを添加して攪拌し、ピリジンイオンを含有する溶液を調製した。この２種の溶液を新たに用意した容器に同時に注ぎ、攪拌して混合した。注ぎと攪拌に要した時間は７秒であった。混合後直ちに混合液のｐＨを測定したところ３．８であった。この混合液から固形分を分離し、エタノールで洗浄した後、８５℃で乾燥して、固形物１２ｇを得た。この固形物のピリジン含有量は６．２重量％であった。この固形物の粉末Ｘ線回折測定をＣｕＫαで行い、００１ピークの半値幅を求めたところ２θで１．４°であった。
【００２６】
実施例２
ヘクトライト（商品名  ラポナイトＲＤ，日本シリカ製）１５ｇを純水６５０ｇに添加し、攪拌して溶液を調製した。次に、純水１００ｇに２規定の塩酸２４．７ｃｃを添加して攪拌し、これにピリジン４．５ｇを添加して攪拌し、ピリジンイオンを含有する溶液を調製した。この２種の溶液を新たに用意した容器に同時に注ぎ、攪拌して混合した。注ぎと攪拌に要した時間は２３秒であった。混合後直ちに混合液のｐＨを測定したところ４．３であった。この混合液から固形分を分離し、エタノールで洗浄した後、８５℃で乾燥して、固形物１１ｇを得た。この固形物のピリジン含有量は４．８重量％であった。この固形物の粉末Ｘ線回折測定をＣｕＫαで行い、００１ピークの半値幅を求めたところ２θで１．５°であった。
【００２７】
比較例１
ヘクトライト（商品名  ラポナイトＲＤ，日本シリカ製）１８ｇを純水６５０ｇに添加し、攪拌して溶液を調製した。次に、純水３００ｇに２規定の塩酸２４．０ｃｃを添加して攪拌し、これにピリジン４．５ｇを添加して攪拌し、ピリジンイオンを含有する溶液を調製した。この溶液を先に調製した溶液に滴下し、攪拌して混合した。滴下に要した時間は５時間であった。混合液のｐＨは６．２であった。この混合液から固形分を分離し、エタノールで洗浄した後、８５℃で乾燥して、固形物１７ｇを得た。この固形物のピリジン含有量は２．３重量％であった。この固形物の粉末Ｘ線回折をＣｕＫαで行い、００１ピークの半値幅を求めたところ２θで１．８°であった。
【００２８】
【発明の効果】
本発明の方法で粘土鉱物有機複合体を製造することにより、粘土鉱物の結晶層間における有機イオンの含有率が高く、かつ、該有機イオンの配列の乱れが少なく、十分な機能を発現する粘土鉱物有機複合体を得ることができる。
【００２９】
本発明の粘土鉱物有機複合体は、粘土鉱物と有機化合物のハイブリッド化からもたらされる有用な機能を十分に発現するので、電子材料、医療材料、エネルギー関連材料や環境関連材料、あるいは合成用触媒などの分野において機能性が高く、その工業的価値は高い。